(57)【要約】  非導電性基材上に触媒付着層を有する無電解メッキ形成材料において、前記触媒付着層が、親水性モノマーと疎水性モノマーとから構成されてなり疎水性モノマーの割合が５０〜９０ｍｏｌ％である親水性（メタ）アクリル系樹脂を含むように構成する。この無電解メッキ形成材料は、触媒付着性が良好であり、また、触媒付着工程、現像工程その他工程において、触媒付着層が非導電性基材から剥離したりメッキ液に溶出したりすることがなく、さらにメッキ層の触媒付着層との界面が変色することがない。【特許請求の範囲】
【請求項１】
非導電性基材上に触媒付着層を有する無電解メッキ形成材料において、前記触媒付着層が、親水性モノマーと疎水性モノマーとから構成されてなり疎水性モノマーの割合が５０〜９０ｍｏｌ％である親水性（メタ）アクリル系樹脂を含むことを特徴とする無電解メッキ形成材料。
【請求項２】
前記親水性モノマーおよび前記疎水性モノマーの少なくとも一方が、自己架橋性モノマーであることを特徴とする請求項１記載の無電解メッキ形成材料。
【請求項３】
前記親水性モノマーが、水酸基を有する（メタ）アクリレート類又はＮ−メチロール（メタ）アクリルアミドであることを特徴とする請求項１記載の無電解メッキ形成材料。
【請求項４】
前記疎水性モノマーが、アルキル（メタ）アクリレートであることを特徴とする請求項１記載の無電解メッキ形成材料。
【請求項５】
前記親水性（メタ）アクリル系樹脂が、櫛形樹脂であることを特徴とする請求項１記載の無電解メッキ形成材料。
【請求項６】
前記触媒付着層は、前記親水性（メタ）アクリル系樹脂を、当該触媒付着層を構成する全樹脂の５０重量％以上含むことを特徴とする請求項１記載の無電解メッキ形成材料。
【請求項７】
非導電性基材に無電解メッキ用触媒を付着させるための触媒付着用塗布液であって、親水性モノマーと疎水性モノマーとから構成されてなり疎水性モノマーの割合が５０〜９０ｍｏｌ％である親水性（メタ）アクリル系樹脂を含むことを特徴とする触媒付着用塗布液。
【請求項８】
請求項１から６何れか１項記載の無電解メッキ形成材料の触媒付着層に触媒を付着させた後、無電解メッキを行うことを特徴とする無電解メッキの形成方法。
【請求項９】
非導電性基材上に触媒付着層が形成されてなる無電解メッキ形成材料の、触媒付着層に触媒を付着するステップ（１）と、触媒を付着した無電解メッキ形成材料をメッキすべき金属化合物を含む無電解メッキ液に浸漬し、無電解メッキを行うステップ（２）と、無電解メッキが形成された無電解メッキ形成材料を電解メッキ浴に浸漬し通電して電解メッキを行なうステップ（３）とを含む非導電性基材のメッキ方法において、前記無電解メッキ形成材料として、請求項１から６何れか１項記載の無電解メッキ形成材料を用いたことを特徴とするメッキ方法。
【請求項１０】
非導電性基材上に触媒付着層が形成されてなる無電解メッキ形成材料の、触媒付着層に触媒を付着するステップ（１）と、触媒を付着した無電解メッキ形成材料をメッキすべき金属化合物を含む無電解メッキ液に浸漬し、無電解メッキを行うステップ（２）と、無電解メッキが形成された無電解メッキ形成材料を電解メッキ浴に浸漬し通電して電解メッキを行なうステップ（３）とを含む非導電性基材のメッキ方法において、前記無電解メッキ材料として、非導電性基材の表面に請求項７項記載の触媒付着用塗布液を塗布することにより触媒付着層を形成した無電解メッキ形成材料を用いたことを特徴とするメッキ方法。
【請求項１１】
前記無電解メッキ形成材料を加熱し、親水性（メタ）アクリル系樹脂の架橋を進行させるステップ（４）を含むことを特徴とする請求項９または１０に記載のメッキ方法。
【請求項１２】
前記ステップ（４）は、ステップ（１）の後であってステップ（３）の前に行なうことを特徴とする請求項１１に記載のメッキ方法。
【発明の詳細な説明】
【技術分野】
【０００１】
本発明は、無電解メッキ可能な処理を非導電性基材に施してなる無電解メッキ形成材料に関する。
【背景技術】
【０００２】
無電解メッキ法は、プラスチック、セラミックス、紙、ガラス、繊維などの非導電性基材表面を導電性表面に変えることができる工業的手法として広く用いられている。特に、非導電性基材表面に電解メッキを施す際に、電解メッキの前処理として非導電性基材上に無電解メッキが施されている。【０００３】
しかし、非導電性基材の表面に無電解メッキを直接施すことは困難である。これは、非導電性基材の基材表面が平滑であるため、無電解メッキの前処理としての触媒層を付着させることが困難なためである。【０００４】
そこで従来は、機械的処理や化学的処理によって非導電性基材を粗面化することにより、基材表面に触媒を付着可能としていた。しかし、基材を粗面化してしまうと全体が不透明となってしまい、透明性が求められる用途に適さないという問題があった。【０００５】
かかる問題を解決するものとして、非導電性基材上に水溶性高分子を含有するゲル状薄膜（触媒付着層）を形成する手段が提案されている（特許文献１）。【０００６】
【特許文献１】特開２００２−２２０６７７号公報（特許請求の範囲）
【発明の開示】
【発明が解決しようとする課題】
【０００７】
しかし、特許文献１の方法は、ゲル状薄膜が触媒を付着するものの、触媒付着工程でゲル状薄膜を触媒浴に浸漬した際や、電解メッキ後の現像工程でゲル状薄膜に現像液が接した際に、ゲル状薄膜が非導電性基材から剥離したり溶出したりしてしまう場合があった。【０００８】
かかる問題を解決するものとして、ゲル状薄膜を硬化させ、触媒浴や現像液に用いられる溶剤に対する耐久性を向上させる手段が考えられる。しかし、ゲル状薄膜を硬化させた場合、ゲル状薄膜と非導電性基材との接着性が低下してしまい、触媒付着工程、現像工程その他工程においてゲル状薄膜が非導電性基材から剥離する現象を十分に防止できない。【０００９】
上記課題を解決するものとして、本発明者らは、非導電性基材上に、水酸基を有する樹脂及びイソシアネート系化合物から形成されてなる硬化層、水酸基を含有してなる親水性及び／又は水溶性樹脂から形成されてなる触媒付着層を有する無電解メッキ形成材料を開発した（特願２００６−８０９４２：ＷＯ２００７／１０８３５１）。【００１０】
しかし、特願２００６−８０９４２の無電解メッキ形成材料は、上記課題を解決するものの、メッキ層の触媒付着層との界面が黒っぽく変色してしまうという問題があった。この変色は、特に非導電性基材が透明の場合に基材側から観察すると目立ってしまう。【００１１】
そこで、本発明は、触媒付着性が良好であり、また、触媒付着工程、現像工程その他工程において、触媒付着層が非導電性基材から剥離したりメッキ液に溶出したりすることがなく、さらにメッキ層の触媒付着層との界面が変色することのない無電解メッキ形成材料を提供することを目的とする。
【課題を解決するための手段】
【００１２】
上記課題を解決する本発明の無電解メッキ形成材料は、非導電性基材上に触媒付着層を有する無電解メッキ形成材料において、前記触媒付着層が、親水性モノマーと疎水性モノマーとから構成されてなり疎水性モノマーの割合が５０〜９０ｍｏｌ％である親水性（メタ）アクリル系樹脂を含むことを特徴とするものである。【００１３】
本発明の無電解メッキ形成材料は、好ましくは、前記親水性モノマーおよび前記疎水性モノマーの少なくとも一方が、自己架橋性モノマーであることを特徴とする。
本発明の無電解メッキ形成材料は、好ましくは、前記親水性モノマーが、水酸基を有する（メタ）アクリレート類又はＮ−メチロール（メタ）アクリルアミドであることを特徴とするものである。
本発明の無電解メッキ形成材料は、好ましくは、前記疎水性モノマーが、アルキル（メタ）アクリレートであることを特徴とするものである。【００１４】
本発明の無電解メッキ形成材料は、好ましくは、前記親水性（メタ）アクリル系樹脂が、櫛形樹脂であることを特徴とするものである。【００１５】
本発明の無電解メッキ形成材料は、好ましくは、前記触媒付着層が、前記親水性（メタ）アクリル系樹脂を、当該触媒付着層を構成する全樹脂の５０重量％以上含む。【００１６】
本発明の触媒付着用塗布液は、非導電性基材に無電解メッキ用触媒を付着させるための触媒付着用塗布液であって、親水性モノマーと疎水性モノマーとから構成されてなり疎水性モノマーの割合が５０〜９０ｍｏｌ％である親水性（メタ）アクリル系樹脂を含むことを特徴とする。【００１７】
本発明の無電解メッキの形成方法は、本発明の無電解メッキ形成材料の触媒付着層に触媒を付着させた後、無電解メッキを行うことを特徴とするものである。【００１８】
本発明のメッキ方法は、非導電性基材上に触媒付着層が形成されてなる無電解メッキ形成材料の、触媒付着層に触媒を付着するステップ（１）と、触媒を付着した無電解メッキ形成材料をメッキすべき金属化合物を含む無電解メッキ液に浸漬し、無電解メッキを行うステップ（２）と、無電解メッキが形成された無電解メッキ形成材料を電解メッキ浴に浸漬し通電して電解メッキを行なうステップ（３）とを含み、前記無電解メッキ形成材料として、本発明の無電解メッキ形成材料を用いたことを特徴とする。【００１９】
本発明のメッキ方法は、非導電性基材上に触媒付着層が形成されてなる無電解メッキ形成材料の、触媒付着層に触媒を付着するステップ（１）と、触媒を付着した無電解メッキ形成材料をメッキすべき金属化合物を含む無電解メッキ液に浸漬し、無電解メッキを行うステップ（２）と、無電解メッキが形成された無電解メッキ形成材料を電解メッキ浴に浸漬し通電して電解メッキを行なうステップ（３）とを含む非導電性基材のメッキ方法において、前記無電解メッキ材料として、非導電性基材の表面に本発明の触媒付着用塗布液を塗布することにより触媒付着層を形成した無電解メッキ形成材料を用いたことを特徴とする。【００２０】
本発明のメッキ方法は、好ましくは、前記無電解メッキ形成材料を加熱し、親水性（メタ）アクリル系樹脂の架橋を進行させるステップ（４）を含む。前記ステップ（４）は、好ましくは、ステップ（１）の後であってステップ（３）の前に行なう。
【発明の効果】
【００２１】
本発明の無電解メッキ形成材料は、触媒付着層が、親水性モノマーと疎水性モノマーとから構成されてなり疎水性モノマーの割合が５０〜９０ｍｏｌ％である親水性（メタ）アクリル系樹脂を含むことから、触媒付着性能が良好であり、触媒付着層が非導電性基材から剥離したりメッキ液に溶出したりすることがなく、さらにメッキ層が変色することもない。【００２２】
また、本発明の無電解メッキの形成方法によれば、非導電性基材上に短時間で容易に無電解メッキを形成することができ、かつ作業中に非導電性基材上の触媒付着層が剥離してしまうこともない。
【発明を実施するための最良の形態】
【００２３】
以下、本発明の無電解メッキ形成材料の実施の形態について説明する。本発明の無電解メッキ形成材料は、非導電性基材と、その上に形成された触媒付着層とからなる。【００２４】
非導電性基材としては、ポリエステル、ＡＢＳ（アクリロニトリル−ブタジエン−スチレン）、ポリスチレン、ポリカーボネート、アクリル、液晶ポリマー（ＬＣＰ）、ポリオレフィン、セルロース樹脂、ポリスルホン、ポリフェニレンスルフィド、ポリエーテルスルホン、ポリエーテルエーテルケトン、ポリイミドなどのプラスチックフィルム、ガラス、セラミックス、紙、繊維などがあげられる。これらの中でも、メッキ形成後に非導電性基材側から良好な金属光沢を観察するという点で、プラスチック、ガラスなどの透明基材が好適に使用できる。また、非導電性基材は、平面状のものに限られず、立体形状のものであってもよい。【００２５】
非導電性基材は、触媒付着層との接着性を向上させるための易接着処理を施したものでもよい。易接着処理としては、コロナ放電処理やプラズマ処理などがあげられる。【００２６】
また、非導電性基材が不透明でも構わない場合には、基材表面をあらしたものでもよい。基材表面をあらしておけば、基材の表面粗さに起因して触媒付着層の表面をあらすことができ、触媒を付着させやすくすることができる。【００２７】
触媒付着層は、無電解メッキに対して触媒活性を有する金属微粒子（触媒）
を付着させる役割を有するものである。本発明では、このような触媒付着層として、親水性モノマーと疎水性モノマーとから構成されてなり疎水性モノマーの割合が５０〜９０ｍｏｌ％である親水性（メタ）アクリル系樹脂を含むものを用いる。【００２８】
親水性モノマーとしては、重合性二重結合を有し、かつカルボキシル基、水酸基、ヒドロキシメチル基、アミノ基、スルホン酸基、ポリエチレンオキサイド基、硫酸エステル塩基、リン酸エステル塩基などを有するモノマーなどを用いることができる。例えば、「２−ヒドロキシルエチル（メタ）アクリレート、２−ヒドロキシプロピル（メタ）アクリレートなどの水酸基を有する（メタ）アクリレート類」、「カルボキシル基を含むアクリル酸、メタクリル酸、マレイン酸またはそのモノアルキルエステル、イタコン酸またはそのモノアルキルエステル、フマル酸またはそのモノアルキルエステルなどのエチレン性不飽和カルボン酸」、「アクリルアミド、Ｎ−メチロール（メタ）アクリルアミド、ジメチロール（メタ）アクリルアミド、Ｎ−メチロールプロパン（メタ）アクリルアミド、Ｎ，Ｎ−ジメチルアクリルアミド等の（メタ）アクリルアミド類」、「Ｎ−メチルアミノエチルメタクリレート、Ｎ−メチルアミノエチルアクリレート、ジメチルアミノエチルメタクリレート、ジメチルアミノエチルアクリレート、ジエチルアミノエチルメタクリレート、ジエチルアミノエチルメタクリレート等のアクリル酸またはメタクリル酸のアルキルアミノエステル類」、「Ｎ−（２−ジメチルアミノエチル）アクリルアミド、Ｎ−（２−ジメチルアミノエチル）メタクリルアミド、Ｎ，Ｎ−ジメチルアミノプロピルアクリルアミド等のアルキルアミノ基を有する不飽和アミド類」、「ビニルピリジン等のモノビニルピリジン類」、「ジメチルアミノエチルビニルエーテルなどのアルキルアミノ基を有するビニルエーテル類」、「ビニルスルホン酸、スチレンスルホン酸およびその塩、２−アクリロイルアミノ−２−メチルプロパンスルホン酸、およびその塩等のスルホン基を有するもの」、「ビニルピロリドン」、「（メタ）アクリル酸」などの１種又は２種以上を用いることができる。【００２９】
これらの中でも、触媒付着性やメッキ層の変色防止性に優れる（メタ）アクリル基を有するモノマーが好適であり、その中でも、水酸基を有する（メタ）アクリレート類およびＮ−メチロール（メタ）アクリルアミドが特に好適である。【００３０】
また、Ｎ−メチロール（メタ）アクリルアミド、ジメチロール（メタ）アクリルアミド、Ｎ−メチロールプロパン（メタ）アクリルアミド等の自己架橋性モノマーは加熱により自己架橋することから、架橋させることにより触媒付着層の触媒付着性と溶出防止性を工程の段階に応じて調整することができる。例えば、触媒付着前の段階では一部のＮ−メチロール（メタ）アクリルアミドのみを架橋させておき（未架橋のＮ−メチロール（メタ）アクリルアミドを残しておき）、触媒付着後に残りの架橋を進行させるようにすれば、触媒の付着を良好にしつつ、メッキ浴に触媒付着層が溶出するのを防止し、かつ架橋の進行により触媒付着層の絶縁性を向上させることができる。【００３１】
さらにＮ−メチロール（メタ）アクリルアミドのような自己架橋性モノマーを用いることにより、無電解メッキによるメッキ層やその後の電解メッキによるメッキ層が割れにくくなり、メッキ層の耐久性を向上させることができる。【００３２】
また、親水性モノマーが自己架橋性モノマーである場合は、元来親水性のモノマーであることから、自己架橋した後でも疎水性モノマーに比べて触媒付着性が良好であるため、触媒付着層を触媒付着性に優れつつ溶出防止性および絶縁性に優れるものとしやすくできる。なお、親水性モノマーとして自己架橋性モノマーを用いる場合は、触媒付着層形成時に自己架橋が進んで親水性が不十分となることを防止するために、他の親水性モノマーと併用することが好ましい。【００３３】
疎水性モノマーとしては、重合性二重結合を有し、かつ親油性の炭化水素基、芳香環基、または脂環基を有するものなどを用いることができる。例えば、「メチル（メタ）アクリレート、エチル（メタ）アクリレート、ｎ−ブチル（メタ）アクリレート、イソブチル（メタ）アクリレート、ｎ−ヘキシル（メタ）アクリレート、２−エチルヘキシル（メタ）アクリレート、オクチル（メタ）アクリレート、デシル（メタ）アクリレートなどのアルキル（メタ）アクリレート」、「（メタ）アクリル酸グリシジル」、「スチレン、２−メチルスチレン、ビニルトルエン、ｔ−ブチルスチレン、クロルスチレン、ビニルアニソール、ビニルナフタレン、ジビニルベンゼン等の芳香族ビニル類」、「塩化ビニリデン、フッ化ビニリデン等のハロゲン化ビニリデン類」、エチレン、プロピレン、イソプロピレン、ブタジエン、塩化ビニル、ビニルエーテル、ビニルケトン、クロロプレン、アクリロニトリル、メタクリロニトリルなどの１種又は２種以上を用いることができる。【００３４】
これらの中でも、触媒付着性やメッキ層の変色防止性に優れる（メタ）アクリル基を有するモノマーが好適であり、その中でも、アルキル（メタ）アクリレートが特に好適である。また、（メタ）アクリル酸グリシジルは、親水性モノマーで例示したＮ−メチロール（メタ）アクリルアミドと同じく自己架橋可能であり、上述したＮ−メチロール（メタ）アクリルアミドと同様の効果、即ち絶縁性の向上やメッキ層の割れ防止効果を発揮可能である点で好ましい。【００３５】
親水性モノマーおよび疎水性モノマーは上述したものを使用できるが、モノマーのうち少なくとも１種は（メタ）アクリル基を有するモノマーを用いる。また、（メタ）アクリル基を有するモノマーは、触媒付着性やメッキ層の変色防止性を良好にするため、親水性（メタ）アクリル系樹脂を構成する全モノマーのうち５０ｍｏｌ％以上とすることが好ましく、６０ｍｏｌ％以上とすることがより好ましい。【００３６】
（メタ）アクリル基を有するモノマーは、親水性モノマーであっても疎水性モノマーであっても良いが、触媒付着性やメッキ層の変色防止性の観点から、親水性モノマーが（メタ）アクリル基を有するモノマーを含むことが好ましく、親水性モノマーおよび疎水性モノマーの両方が（メタ）アクリル基を有するモノマーを含むことがより好ましい。【００３７】
親水性（メタ）アクリル系樹脂を構成する親水性モノマーと疎水性モノマーとの割合は、疎水性モノマーの割合を５０〜９０ｍｏｌ％とする。さらに疎水性モノマーの割合は５０〜８０ｍｏｌ％とすることが好ましい。疎水性モノマーの割合を５０ｍｏｌ％以上とすることにより、触媒付着層がメッキ液や触媒液に溶出することを防止してメッキ液や触媒液のライフを長くすることができ、また、メッキが黒ずんでしまうことを防止することができる。疎水性モノマーの割合を９０ｍｏｌ％以下とすることにより、触媒付着層への触媒の付着性を良好にすることができる。【００３８】
親水性（メタ）アクリル系樹脂としては、上述した親水性モノマーと疎水性モノマーとを共重合させてなる樹脂、あるいは、一方のモノマー（親水性モノマーまたは疎水性モノマー）から枝部分となるマクロモノマーを合成し、当該マクロモノマーと幹部分となる他方のモノマーとを共重合させてなる櫛形樹脂があげられる。これらの中でも、分子相互が絡み合うことにより触媒付着層の溶出防止性に優れる櫛形樹脂が好ましい。【００３９】
櫛形樹脂は、幹部分が親水性モノマーからなり枝部分が疎水性モノマーからなるものと、幹部分が疎水性モノマーからなり枝部分が親水性モノマーからなるものに分けることができるが、後者のタイプが好ましい。このように基本骨格となる幹部分ではなく枝部分で親水性を発現させることにより、親水性を高めて触媒付着性を向上させる一方で、相反する性能である触媒付着層の溶出も防止しやすくすることができる。【００４０】
親水性（メタ）アクリル系樹脂の数平均分子量は３千〜８万であることが好ましい。３千以上とすることにより容易に皮膜化でき、８万以下とすることにより加工性が容易な粘性にできる。【００４１】
触媒付着層には上述した親水性（メタ）アクリル系樹脂以外の樹脂を含んでいてもよい。このような樹脂としては、例えば、ポリビニルブチラール、ポリエステル樹脂、ポリウレタン系樹脂などがあげられる。これら親水性（メタ）アクリル系樹脂以外の樹脂は親水性であっても疎水性であっても構わないが、溶出を防ぐため非水溶性であることが好ましい。但し、他の樹脂を含有させる場合でも、上述した親水性（メタ）アクリル系樹脂は、触媒付着層を構成する全樹脂の５０重量％以上含まれることが好ましく、８０重量％以上含まれることがより好ましく、９０重量％以上含まれることがさらに好ましい。【００４２】
触媒付着層の厚みは親水性（メタ）アクリル系樹脂を構成するモノマーの種類などにより異なるため一概には言えないが、０．０５〜３μｍが好ましく、０．０５〜０．５μｍがより好ましい。０．０５μｍ以上とすることにより、触媒を付着しやすくすることができ、３μｍ以下とすることにより、後述するパターン形成時に側面から現像液が進入して触媒付着層が剥離することを防止したり、絶縁特性の低下を防止することができる。また、０．５μｍ以下とすることにより、触媒付着層上に形成する無電解メッキおよび電解メッキを割れにくくすることができる。【００４３】
触媒付着層は、当該層を構成する樹脂などの材料を適当な溶媒に溶解させた塗布液を、バーコーティング法などの公知の塗工法により非導電性基材上に塗布、乾燥すること、あるいは、非導電性基材を構成する材料と触媒付着層を構成する材料とを共押し出しして成形することなどにより形成することができる。なお、触媒付着層は非導電性基材上の全面に設けられている必要はなく、一部分に設けられていてもよい。触媒付着層を非導電性基材の一部分に設けることにより、当該部分に選択的に触媒を付着させることができ、ひいては当該部分に選択的に無電解メッキ、電解メッキを行うことができる。【００４４】
以上、本発明の無電解メッキ形成材料の実施の形態として、触媒付着層を説明したが、上記触媒付着層を形成するための塗布液は、任意の被メッキ材料に塗布して無電解メッキ用触媒を付着させるための触媒付着用塗布液とすることができる。この触媒付着用塗布液を、上述した非導電性基材と同様の材料からなる任意の被メッキ材料の表面に塗工することにより、或いは被メッキ材料を触媒付着用塗布液に浸漬することにより、触媒付着層を形成し、無電解メッキ形成材料とする。【００４５】
以上のように、本発明の無電解メッキ形成材料或いは本発明の触媒付着用塗布液により表面に触媒付着層を形成した被メッキ材料は、触媒付着層に、親水性モノマーと疎水性モノマーとから構成されてなり疎水性モノマーの割合が５０〜９０ｍｏｌ％である親水性（メタ）アクリル系樹脂を含むことから、触媒付着性能が良好であり、触媒付着層が非導電性基材から剥離したりメッキ液や触媒液に溶出したりすることがなく、さらにメッキ層が変色することもない。【００４６】
特に親水性モノマーおよび疎水性モノマーの少なくとも一方に自己架橋性モノマーを用いることにより、触媒の付着性を良好に保ちながら無電解メッキ浴や電解メッキ浴への溶出を防止することができるとともに、形成された無電解メッキ層やメッキ層を割れにくくすることができる。【００４７】
次に、本発明の無電解メッキの形成方法およびメッキ方法の実施の形態について説明する。【００４８】
本発明の無電解メッキの形成方法およびメッキ方法は、上述した本発明の無電解メッキ形成材料または触媒付着用塗布液を用いることが特徴であり、まず、無電解メッキ形成材料の触媒付着層に、或いは触媒付着用塗布液を塗工した被メッキ材料の表面に、触媒を付着させる。【００４９】
無電解メッキに対して触媒活性を有する金属微粒子（触媒）は、金、銀、ルテニウム、ロジウム、パラジウム、スズ、イリジウム、オスミウム、白金などを単独又は混合して用いることができる。これら触媒はコロイド溶液として用いることが好ましい。触媒のコロイド溶液を製造するには、触媒を含有する水溶性塩を水に溶解させ、界面活性剤を加えて激しく撹拌しながら還元剤を添加する方法が一般的であるが、他の公知の方法を用いてもよい。【００５０】
無電解メッキ形成材料の触媒付着層に触媒を付着させるには、触媒のコロイド溶液を用いて、感受性化処理（センジタイジング）、活性化処理（アクチベーティング）を順次行う方法、あるいはキャタライジング、アクセレーティングを順次行う方法があげられる。本発明では、触媒付着層として触媒の付着性に優れた樹脂を用いていることから、触媒付着工程を極めて短時間で済ますことができ、また、短時間のため触媒付着層が触媒液に溶出することを防止することができる。【００５１】
なお、触媒付着層に触媒を付着させる前に、無電解メッキ形成材料に対して、酸／アルカリ洗浄で脱脂処理を行うことが好ましい。本発明では、触媒付着層として親水性樹脂を用いていることから、脱脂処理も極めて短時間で済ますことができる。【００５２】
また、一般的には、触媒付着層に触媒を付着させる前に、脱脂処理の他にさらにコンディショニングやプレディップという工程を行うが、本発明では、触媒付着層としてぬれ性に優れた樹脂を用いていることから、当該工程を省略することができる。【００５３】
触媒付着層に触媒を付着させた後は、無電解メッキを行う。無電解メッキは例えば、メッキすべき金属の水溶性化合物（通常は金属塩）、錯化剤、ｐＨ調整剤、還元剤およびメッキ助剤を含む無電解メッキ浴中に、触媒を付着させた無電解メッキ形成材料を浸漬することにより行うことができる。浴組成、温度、ｐＨ、浸漬時間などの諸条件を調整することにより、無電解メッキの厚みを調整することができる。【００５４】
無電解メッキのメッキ用金属としては、無電解銅、無電解ニッケル、無電解銅・ニッケル・リン合金、無電解ニッケル・リン合金、無電解ニッケル・ホウ素合金、無電解コバルト・リン合金、無電解金、無電解銀、無電解パラジウム、無電解スズなどがあげられる。【００５５】
錯化剤、ｐＨ調整剤、メッキ助剤、還元剤は従来公知のものを使用することができる。【００５６】
無電解メッキを形成した後は、必要に応じて電解メッキを行う。この電解メッキに先立って、触媒付着層の架橋を進行させることが好ましい。架橋は、例えば触媒付着後の無電解メッキ形成材料を加熱することにより進行させる。具体的には、９０〜１３０℃で５〜６０分程度加熱することにより、ほぼ完全に自己架橋させることができる。段階を踏んで架橋させる場合には、例えば最初に６０〜１００℃で０．５〜５分程度の加熱を行い、次いで時間は９０〜１３０℃で５〜６０分程度加熱すればよい。【００５７】
触媒付着層の親水性（メタ）アクリル系樹脂を構成するモノマーが自己架橋性モノマーを含む場合、加熱しなくてもある程度架橋は進行するが、加熱することにより架橋を促進し、触媒付着層の無電解メッキ浴やメッキ浴への溶出を防止すると共に絶縁性を高めることができる。また触媒付着層の硬度が高くなるため、無電解メッキ層やメッキ層の割れを防止することができる。
架橋を進行させるタイミングは、特に限定されないが、メッキ層の割れを防止するためには、触媒付着層に触媒を付着した後、電解メッキを行う前であることが好ましい。例えば無電解メッキの直前や電解メッキの直前に行なうことができる。【００５８】
電解メッキは、無電解メッキが形成された無電解メッキ形成材料を、公知の電解メッキ浴に浸漬して通電することにより行うことができる。電流密度や通電時間を調整することにより、電解メッキの厚みを調整することができる。【００５９】
電解メッキの形成後は、必要に応じてパターン処理を行う。パターン処理は、例えば、電解メッキ上にフォトレジストを塗布し、露光を行い、露光部分あるいは未露光部分のフォトレジストを、電解メッキ、無電解メッキ、触媒付着層とともに現像液により除去することにより行うことができる。【００６０】
以上のように、無電解メッキあるいは無電解メッキおよび電解メッキが形成された無電解メッキ形成材料は、プリント配線板、電磁波シールド部材、面状発熱体、帯電防止シート、アンテナなどに用いることができる。
【実施例】
【００６１】
以下、実施例により本発明を更に説明する。なお、「部」、「％」は特に示さない限り、重量基準とする。【００６２】
１．親水性（メタ）アクリル系樹脂の合成
冷却管および攪拌装置を備えた反応容器中に、表１の割合（単位は「ｍｏｌ」）で親水性モノマーと疎水性モノマーとを混入し、さらに希釈溶媒として酢酸エチルを加えて反応モノマー濃度を５０％とした。次いで、窒素ガスで反応容器内を充分に置換した後、オイルバスにて反応溶液の温度を６０〜９０℃に加熱した。加熱後、モノマー量に対して０．１５％の重合開始剤を添加し、反応を６〜８時間継続させて共重合させ、親水性（メタ）アクリル系樹脂ａ〜ｕ（固形分５０％）を得た。なお、表１のＨＥＭＡは２−ヒドロキシルエチルメタクリレート、Ｎ−ＭＡＭはＮ−メチロールアクリルアミド、ＡＡはアクリル酸、ＭＭＡはメチルメタクリレート、ＭＡはメチルアクリレート、Ｓｔはスチレンの各モノマーを表す。【００６３】
【表１】
2008096670.tif 000002
【００６４】
２．実施例および比較例の無電解メッキ形成材料の作製
＜実施例１の無電解メッキ形成材料の作製＞
厚み１００μｍのポリエステルフィルム（ルミラーT60：東レ社）の一方の面に、樹脂ａを溶媒で希釈してなる触媒付着層塗布液Ａを塗布し、９０℃で３分加熱し、厚み１μｍの触媒付着層を形成し、実施例１の無電解メッキ形成材料を得た。【００６５】
＜実施例２〜１１の無電解メッキ形成材料の作製＞
樹脂ａを樹脂ｂ〜ｋに変更した以外は実施例１と同様にして、実施例２〜１１の無電解メッキ形成材料を得た。【００６６】
＜比較例１〜１０の無電解メッキ形成材料の作製＞
樹脂ａを樹脂ｌ〜ｕに変更した以外は実施例１と同様にして、比較例１〜１０の無電解メッキ形成材料を得た。【００６７】
＜実施例１２、１３の無電解メッキ形成材料の作製＞
触媒付着層塗布液Ａの樹脂ａを、それぞれ下記の樹脂に変更した以外は実施例１と同様にして、実施例１２、１３の無電解メッキ形成材料を得た。
＜＜実施例１２の樹脂＞＞
親水性（メタ）アクリル系樹脂
（ケミトリーL-40M：綜研化学社、櫛形樹脂、疎水性モノマーの割合８６ｍｏｌ％）（枝成分：Ｎ−ＭＡＭおよびＨＥＭＡ／何れも親水性モノマー、幹成分：ＭＭＡ／疎水性モノマー）
＜＜実施例１３の樹脂＞＞
親水性（メタ）アクリル系樹脂
（ケミトリーL-20：綜研化学社、櫛形樹脂、疎水性モノマーの割合８６ｍｏｌ％）（枝成分：ＨＥＭＡ／親水性モノマー、幹成分：ＭＭＡ／疎水性モノマー）【００６８】
＜比較例１１の無電解メッキ形成材料の作製＞
厚み１００μｍのポリエステルフィルム（ルミラーT60：東レ社）の一方の面に、下記処方の硬化層塗布液を塗布し、１００℃で３０秒間乾燥させ、厚み１μｍの硬化層を形成した。硬化層形成後直ちに硬化層上に下記処方の触媒付着層塗布液Ｂを塗布し、１１０℃で５分間乾燥させ、厚み１．５μｍの触媒付着層を形成し、比較例１１の無電解メッキ形成材料を得た。【００６９】
＜＜硬化層塗布液＞＞
・ポリエステル樹脂                  １０部
（バイロン200：東洋紡社、固形分100％）
・イソシアネート系化合物              １部
（タケネートD160N：三井化学ポリウレタン社）
・メチルエチルケトン                ４０部
・トルエン                          ４０部
・アノン                            １０部【００７０】
＜＜触媒付着層塗布液Ｂ＞＞
・ポリビニルアルコール                １部
（ゴーセノールNH20：日本合成化学工業社）
・水                                  ９部【００７１】
＜比較例１２の無電解メッキ形成材料の作製＞
比較例１１の硬化層塗布液のポリエステル樹脂を、同じくポリエステル樹脂（エリーテルUE3350：ユニチカ社、固形分100％）に変更し、イソシアネート系化合物の添加量を１４部に変更した以外は比較例１１と同様にして比較例１２の無電解メッキ形成材料を得た。【００７２】
実施例１〜１３および比較例１〜１２の無電解メッキ形成材料に下記の（１）〜（４）の工程を行い、触媒付着層上に無電解メッキ、電解メッキを形成した。【００７３】
（１）脱脂処理：アルカリ水溶液を用いて６０秒脱脂処理を行った。
（２）触媒付与：触媒浴としてパラジウムおよびスズ混合のコロイド溶液を用い、感受性化処理を６０秒、活性化処理を３０秒順次行った。
（３）無電解メッキ：下記組成の無電解メッキ浴を用い、浴温６０℃、浸漬時間１５分の条件で無電解メッキを行った。
＜＜無電解メッキ浴＞＞
・硫酸銅五水和物                ０．０３Ｍ
・ＥＤＴＡ四水和物              ０．２４Ｍ
・ホルマリン                    ０．２０Ｍ
・ジピリジル                    １０ｐｐｍ
・界面活性剤                  １００ｐｐｍ
（４）電解メッキ：電解メッキ浴として硫酸銅メッキ浴（キューブライトTHプロセス：在原ユージライト社）を用い、約３０μｍの厚みとなるまで電解メッキを行った。【００７４】
無電解メッキ、電解メッキが形成された実施例１〜１３および比較例１〜１２の無電解メッキ形成材料について以下の項目の評価を行った。ただし、メッキ層の変色については無電解メッキ形成直後に評価を行った。結果を表２に示す。【００７５】
（１）メッキの均一性
メッキが均一に形成されているかについて目視で評価を行った。ムラなく均一にメッキが形成されているものを「○」、ムラがあり不均一なものを「×」とした。【００７６】
（２）接着性
メッキ面に隙間間隔１ｍｍの桝目が１００個できるように切れ目を入れ、切れ目を入れた箇所にセロハン粘着テープを貼って剥がした後に、膜（電解メッキ、無電解メッキ、触媒付着層、硬化層）が非導電性基材に接着している面積割合を目視で観察した。【００７７】
（３）溶出防止性
純水に１０分間浸漬した後、取り出して十分に乾燥させ、浸漬前からの重量変化を測定した。その結果、触媒付着層が溶出せず重量変化がないものを「○」、触媒付着層の重量の２０％以上が溶出したものを「×」とした。【００７８】
（４）メッキ層の変色
無電解メッキを施した直後のメッキ層の色を基材側から観察した。その結果、メッキ層の色が鮮やかな銅色であったものを「○」、黒ずんでいたものを「×」とした。【００７９】
【表２】
2008096670.tif 000003
【００８０】
実施例１〜１３の無電解メッキ形成材料は、触媒付着層が、親水性モノマーと疎水性モノマーとから構成されてなり疎水性モノマーの割合が５０〜９０ｍｏｌ％である親水性（メタ）アクリル系樹脂を含んでいることから、触媒付着性（上記結果の「均一性」および「接着性」）、触媒付着層の溶出防止性に優れつつ、さらにメッキ層の触媒付着層との界面が変色することもなかった。【００８１】
一方、比較例１、３、５、７、９の無電解メッキ形成材料は、触媒付着層が、親水性モノマーと疎水性モノマーとから構成されてなる親水性（メタ）アクリル系樹脂を含んでいるものの、疎水性モノマーの割合が５０ｍｏｌ％未満であることから、触媒付着層が溶出してしまうものであった。【００８２】
比較例２、４、６、８、１０の無電解メッキ形成材料は、触媒付着層が、親水性モノマーと疎水性モノマーとから構成されてなる親水性（メタ）アクリル系樹脂を含んでいるものの、疎水性モノマーの割合が９０ｍｏｌ％を超えることから、触媒付着性（上記結果の「接着性」）が十分なものではなかった。【００８３】
比較例１１および１２の無電解メッキ形成材料は、触媒付着層が親水性（メタ）アクリル系樹脂を含まないことから、メッキ層の触媒付着層との界面が黒ずんでしまうものであった。【００８４】
さらに実施例１〜１３の無電解メッキ形成材料について、絶縁性と、形成したメッキ層のひび割れを評価した。【００８５】
（５）絶縁性の評価
実施例１〜１３の無電解メッキ形成材料について、無電解メッキを形成した後に１３０℃で５分間、追加熱処理を行い、その後に電解メッキを形成した。電解メッキ形成後さらにレジスト膜をメッキ面に塗布し、酸エッチングによりパターンを形成後、レジスト膜をアルカリで剥離した。その後、メッキパターンがエッチングで除去されて露出した触媒付着層の表面抵抗率（ＪＩＳ  Ｋ７１９４：１９９４）を測定した。【００８６】
その結果、実施例１０〜１２の無電解メッキ形成材料については、追加熱処理により触媒付着層中の親水性（メタ）アクリル系樹脂中のＮ−メチロールアクリルアミドの自己架橋がさらに進行したため、表面抵抗率が追加熱処理しない場合の１０の１１乗台から１０の１４乗台に上昇し、絶縁性を向上させることができた。なお、実施例１〜９、１３の無電解メッキ形成材料は追加熱処理を行っても表面抵抗率の増減は認められなかった。【００８７】
（６）メッキのひび割れの評価
上記のように追加熱処理後に電解メッキが形成された実施例１〜１３の無電解メッキ形成材料の電解メッキ面表面のひび割れを観察した。その結果、自己架橋が進行した実施例１０〜１２の無電解メッキ形成材料は殆どひび割れることなく、自己架橋を起こさない実施例１〜９、１３の無電解メッキ形成材料に対する優位性が確認された。【００８８】
＜厚みを異ならせた無電解メッキ形成材料の作製＞
実施例１〜１３の無電解メッキ形成材料の触媒付着層の厚み（１．０μｍ）を、０．７μｍ、０．５μｍ、０．２μｍ、０．０５μｍに変更したものを作製し、実施例１〜１３と同じ条件で無電解メッキを行った後、追加熱処理をせずに電解メッキを行い、電解メッキ面のひび割れを観察した。その結果、触媒付着層の厚みが薄くなるほどひび割れを起こしにくいことが確認された。
【手続補正書】
【提出日】平成21年8月4日(2009.8.4)
【手続補正１】
【補正対象書類名】明細書
【補正対象項目名】００１９
【補正方法】変更
【補正の内容】
【００１９】
本発明のメッキ方法は、非導電性基材上に触媒付着層が形成されてなる無電解メッキ形成材料の、触媒付着層に触媒を付着するステップ（１）と、触媒を付着した無電解メッキ形成材料をメッキすべき金属化合物を含む無電解メッキ液に浸漬し、無電解メッキを行うステップ（２）と、無電解メッキが形成された無電解メッキ形成材料を電解メッキ浴に浸漬し通電して電解メッキを行なうステップ（３）とを含む非導電性基材のメッキ方法において、前記無電解メッキ形成材料として、非導電性基材の表面に本発明の触媒付着用塗布液を塗布することにより触媒付着層を形成した無電解メッキ形成材料を用いたことを特徴とする。
【手続補正２】
【補正対象書類名】明細書
【補正対象項目名】００２８
【補正方法】変更
【補正の内容】
【００２８】
親水性モノマーとしては、重合性二重結合を有し、かつカルボキシル基、水酸基、ヒドロキシメチル基、アミノ基、スルホン酸基、ポリエチレンオキサイド基、硫酸エステル塩基、リン酸エステル塩基などを有するモノマーなどを用いることができる。例えば、「２−ヒドロキシルエチル（メタ）アクリレート、２−ヒドロキシプロピル（メタ）アクリレートなどの水酸基を有する（メタ）アクリレート類」、「カルボキシル基を含むアクリル酸、メタクリル酸、マレイン酸またはそのモノアルキルエステル、イタコン酸またはそのモノアルキルエステル、フマル酸またはそのモノアルキルエステルなどのエチレン性不飽和カルボン酸」、「アクリルアミド、Ｎ−メチロール（メタ）アクリルアミド、ジメチロール（メタ）アクリルアミド、Ｎ−メチロールプロパン（メタ）アクリルアミド、Ｎ，Ｎ−ジメチルアクリルアミド等の（メタ）アクリルアミド類」、「Ｎ−メチルアミノエチルメタクリレート、Ｎ−メチルアミノエチルアクリレート、ジメチルアミノエチルメタクリレート、ジメチルアミノエチルアクリレート、ジエチルアミノエチルメタクリレート、ジエチルアミノエチルアクリレート等のアクリル酸またはメタクリル酸のアルキルアミノエステル類」、「Ｎ−（２−ジメチルアミノエチル）アクリルアミド、Ｎ−（２−ジメチルアミノエチル）メタクリルアミド、Ｎ，Ｎ−ジメチルアミノプロピルアクリルアミド等のアルキルアミノ基を有する不飽和アミド類」、「ビニルピリジン等のモノビニルピリジン類」、「ジメチルアミノエチルビニルエーテルなどのアルキルアミノ基を有するビニルエーテル類」、「ビニルスルホン酸、スチレンスルホン酸およびその塩、２−アクリロイルアミノ−２−メチルプロパンスルホン酸、およびその塩等のスルホン基を有するもの」、「ビニルピロリドン」、「（メタ）アクリル酸」などの１種又は２種以上を用いることができる。
【手続補正３】
【補正対象書類名】明細書
【補正対象項目名】００７３
【補正方法】変更
【補正の内容】
【００７３】
（１）脱脂処理：アルカリ水溶液を用いて６０秒脱脂処理を行った。
（２）触媒付与：触媒浴としてパラジウムおよびスズ混合のコロイド溶液を用い、感受性化処理を６０秒、活性化処理を３０秒順次行った。
（３）無電解メッキ：下記組成の無電解メッキ浴を用い、浴温６０℃、浸漬時間１５分の条件で無電解メッキを行った。
＜＜無電解メッキ浴＞＞
・硫酸銅五水和物                ０．０３Ｍ
・ＥＤＴＡ四水和物              ０．２４Ｍ
・ホルマリン                    ０．２０Ｍ
・ジピリジル                    １０ｐｐｍ
・界面活性剤                  １００ｐｐｍ
（４）電解メッキ：電解メッキ浴として硫酸銅メッキ浴（キューブライトTHプロセス：荏原ユージライト社）を用い、約３０μｍの厚みとなるまで電解メッキを行った。
【国際調査報告】
2008096670.tif 000004
2008096670.tif 000005